용사 조건 으로서 는 , 도 5 에 도시 한 바 와 같이 파우더 량 을 6 g / 분 으로 하 고 , 용사 시간 을 0 . 1 초 로 하 여 , 단열층 ( 13 ) 의 표면 으로 의 중간 금속 층 ( 14 ) 의 용사 를 행하 였 다 . 여기 서 , 파우더 량 6 g / 분 은 전술 한 바람직 한 파우더 량 의 범위 3 내지 10 g / 분 에 포함 되 는 값 이 고 , 용사 시간 0 . 1 초 는 전술 한 바람직 한 용사 시간 의 범위 0 . 01 내지 1 초 에 포함 되 는 값 이 다 .